Brevet FR3041649A1 (20170331)
REVENDICATIONS1. Procédé de fabrication d'une encre conductrice, caractérisé en ce qu'il comporte un ajout dans un liquide vecteur de nanoparticules de cuivre dans une quantité comprise entre 12% et 25% de fraction massique de nanoparticules, et un ajout dans ledit liquide vecteur d'un 10 additif dispersant dans une quantité comprise entre 100 ppm et 100% de fraction massique de la quantité de nanoparticules.\n<CLM>\1\tProcédé selon la revendication 1, dans lequel les nanoparticules ont un diamètre compris entre 5 et 100 nanomètres, ou entre 5 et 20 nanomètres, ou entre 5 et 8 nanomètres. 15\n<CLM>\1\tProcédé selon la revendication 2, comprenant une étape préalable de broyage de nanoparticules intermédiaires de cuivre au moyen d'un broyeur planétaire, pour obtenir lesdites nanoparticules de cuivre ayant un diamètre compris entre 5 et 100 nanomètres, ou entre 5 et 20 nanomètres, ou entre 5 et 8 nanomètres. 20\n<CLM>\1\tProcédé selon l'une quelconque des revendications 1 à 3, dans lequel le liquide vecteur comporte au moins un premier sous-liquide vecteur ayant une température d'ébullition comprise entre 100°C et 400°C ou entre 100°C et 200°C, une tension de surface comprise entre 35 et 73 mN/m ou entre 35 et 50 mN/m, et une viscosité comprise entre 5 et 22 25 centipoises, et un deuxième sous-liquide vecteur ayant une température d'ébullition inférieure à 115°C, une tension de surface comprise entre 20 et 45 mN/m, ou entre 20 et 30 mN/m et une viscosité comprise entre 0,3 et 16 centipoises, le liquide vecteur comportant entre 1% et 50% de fraction massique ou 30 entre 40% et 50% de fraction massique dudit deuxième sous-liquide vecteur.\n<CLM>\1\tProcédé d'impression d'une encre conductrice obtenue par le procédé selon l'une quelconque des revendications 1 à 4, comportant une impression d'un motif sur un support comprenant ladite encre conductrice, 35 un séchage dudit motif, et un recuit photonique dudit motif. 304 16 4 9 18\n<CLM>\1\tProcédé selon la revendication 5, dans lequel le recuit photonique est mis en oeuvre par une pluralité d'impulsions de durée comprise entre 40 et 80ps ou entre 40 et 60ps, une durée de pause entre les impulsions comprise entre 400 et 1200ps ou entre 400 et 600ps, une 5 tension comprise entre 230 et 400V ou entre 360 et 400V, et un nombre d'impulsions inférieur ou égal à 20 ou inférieur ou égal à\n<CLM>\1\t7. Procédé selon la revendication 5 ou 6, dans lequel ledit support comporte du verre, du polyimide, ou du Polytéréphtalate d'éthylène.\n<CLM>\1\tEncre conductrice comportant des nanoparticules de cuivre et un liquide vecteur, caractérisé en ce que l'encre comporte une quantité comprise entre 12% et 25% de fraction massique de nanoparticules, et un additif dispersant dans une quantité comprise entre 100 ppm et 100% de fraction massique de la quantité de nanoparticules.\n<CLM>\1\tEncre conductrice selon la revendication 8, dans lequel les 15 nanoparticules de cuivre ont un diamètre compris entre 5 et 100 nanomètres, ou entre 5 et 20 nanomètres, ou entre 5 et 8 nanomètres.\n<CLM>\1\tEncre conductrice selon la revendication 8 ou 9, comportant après séchage du liquide vecteur entre 0,5% et 1% de fraction massique dudit additif dispersant. 20\n<CLM>\1\tEncre conductrice selon l'une des revendications 8 à 10, dans lequel le liquide vecteur comporte au moins un premier sous-liquide vecteur ayant une température d'ébullition comprise entre 100°C et 400°C ou entre 100°C et 200°C, une tension de surface, comprise entre 35 et 73mN/m ou entre 35 et 50mN/m, et une viscosité comprise entre 5 et 22 25 centipoises, et un deuxième sous-liquide vecteur ayant une température d'ébullition inférieure à 115°C, une tension de surface comprise entre 20 et 45 mN/m, ou entre 20 et 30mN/m, et une viscosité comprise entre 0,3 et 16 centipoises, le liquide vecteur comportant entre 1% et 50% de fraction massique ou 30 entre 40% et 50% de fraction massique dudit deuxième sous-liquide vecteur.\n<CLM>\1\tEncre-conductrice selon l'une quelconque des revendications 8 à 11, ayant une viscosité comprise entre 8 et 25 centipoises, une tension de surface comprise entre 28 et 46 mN/m et une température d'ébullition 35 comprise entre 40°C et 200°C, ou entre 50°C et 150°C. 3041649 5 19\n<CLM>\1\tSupport comportant un motif imprimé comprenant l'encre imprimée selon l'une quelconque des revendications 8 à\n<CLM>\1\t14. Support selon la revendication 13, comportant du verre, du polyimide, ou du Polytéréphtalate d'éthylène.